Brevet FR2566766A1 — publié le 19860103

La présente invention consiste en un procédé drargenture sur glace L'argenture effectuée au nitrate d'argent est bien connue ainsi que l'argenture sombre travaillé au plomb. Le procédé d'argenture sur glaces inventé à partir du plomb et du nitrate d'argent donne une argenture vieillie et décorative. Cette argenture est fixée avec un stabilisateur qui évite la désagrégation du travail réalisé au bout de quelques mois. Ce mélange chimique mentionné ci-après permet d'obtenir en décoration des effets de couleur variées, et d'impression plus ou moins grosses sous fond doré ou sombre selon sa durée d'application. Il est à préciser que tous les produits utilisés doivent être chimiquement purs. Et l'eau distillée employée d'une résistivité de 500 000but . Tous les travaux doivent être effectués à. une température ambiante de 20 degrés minimum. Procédé de fabrication d'argenture sombre au plomb 1) Composants 1ère fabrication de sodium (soude) 675 gr dans 5 litres d'eau distillée. 2ème Thio Urée 350 gr. dans 5 litres d'eau distillée tiède. 3ème Nitrate de plomb 250 gr. dans 5 litres d'eau distillée tiède. 2) Préparation Mélanger dans l'ordre les composants, en commençant par la ibère, 2ème et 3ème à volumes égaux. Procédé d'argenture (formule argent) 1) Composants 1ère 160 gr de nitrate d'argent mélangée dans 600 ml d'amoniaque (Hiver 500 mml). 2ème 160 gr d'hydrate de sodium (soude) dans un peu d'eaud distillée à température normale. 2) Préparation Prendre tous ces composants et les mélanger l'un après l'autre, en commençant par l'hydrate de sodium (soude), dans 30 litres d'eau distillée. Fabrication du réducteur A) Concentré 1ère solution Composants - 2 litres 500 d'eau distillée - 400 grammes de glucose pur anydre - 100 mml de formole. B) Concentré 2ème solution Com posants 2 litres 500 d'eau distillée - 125 gr de sulfate de soude - 50 gr de nitrate de potane - 2 dl d'acide sulfurique. C) Préparation Mettre 200 mml de la seconde solution dans la première. Dans un récipient différent mettre 800 mml de la première solution dans 60 litres d'eau distillée. D) L'invention L'invention permet la fabrication de l'argenture sombre en plomb et au nitrate d'argent par l'utilisation simultanée du stabilisateur décrit cidessous. Préparation du cuivrage ou stabilisateur pour fixation de l'argenture lère prendre 600 gr de sulfate de cuivre et mélanger à quelques litres d'eau distillée. Laisser dissoudre pendant 24 heures, et agiter la solution avant l'emploi. 2ème prendre la totalité de la préparation mentionnée cidessus, ajouter 100 mml d'acide sulfurique pure pour 30 litres d'eau distillée. 3ème mettre dans un récipient de plastique de préférence, d'un contenu maximum de 30 litres d'eau distillée 2 cuillerées à café de poudre de zinc (cuillerée en bois, ou plastique). Cette préparation doit être brassée continuellement lors de son application. Technique d'application - A - Travaux préliminaires a) Lavage de glace à l'eau courante, mettre quelques grammes de chlorure stanneux dans 1 litre d'eau ordinaire et en verser quelques gouttes pour parfaire le nettoyage de la surface à argenter, et soupoudrer de ponce-soie. Frotter la surface à l'aide d'un tasseau de feutre pour cet usage. c) Rincer à l'eau courante, en frottant avec un autre tasseau de feutre pour enlever le surplus du chlorure stanneux et de ponce-soie enfin d'avoir une surface très propre. d) Placer la glace sur un plan horizontal en évitant tout contact des doigts ou de divers objets. e) Rincer la glace, lavée à l'eau distillée. f) Prendre un récipient d'une contenance d'l litre d'eau distillée et y dissoudre 1 gramme de nitrate d'argent. g) Verser ce contenu sur la surface à décorer. Pendant qu'il agit, prendre de la ponce-soie pour en faire des boules (grosseur à moduler selon la décoration souhaitée) qui sont humidifiées à l'eau courante). h) Débarrasser la glace de la solution versée quelque temps auparavant, et rincer à nouveau l'eau distillée. B - Application de l'argenture sombre au plomb Dans un récipient de plastique, ou de valence verser 3 volumes égaux des composants de l'argenture sombre au plomb, selon le mode de préparation déjà expliqué au paragraphe (c2). Utiliser les boules de ponce-soie déj à préparées en les appliquant très doucement sur la glace. Attendre quelques secondes pour que l'effet de décoration se produise. Rincer ensuite à l'eau distillée. C - Application de l'argenture au nitrate d'argent Placer la glace sur un plan vertical en évitant tout contact de doigts ou d'objets divers, et rincer à l'eau distillée. A l'aide d'un pistolet à deux embranchures projeter l'argenture sur ia glace afin de couvrir toute la surface. Rincer à nouveau à l'eau distillée. Application du stabilisateur La préparation a déjà été décrite dessus. A l'aide d'un pistolet à cuivrer à 2 embouchures projeter le cuivrage et le zinc sur toute la surface de la glace. Rincer très fortement la glace avec un jet d'eau courante. La glace étant demeurée sur un plan vertical, laisser là séchée. Essuyer la base de la glace avec une peau de chamois humide (celle-ci non traitée). Vernir la glace avec un vernis d'argenture en lui appliquant deux couches successives croisées. Cette décoration peut être utilisé pour faire des tables de salon ou des panneaux muraux, des cloisons d'une épaisseur convenable dans des locaux commerciaux, ainsi qu'a. l'intérieur de logements privés. REVENDICATION I) Procédé d'Argenttire sur glacc à base d'argenture sombre au plomb et dc nitrate d'argent caractérisé en ce que la dite argenture est stabilisée par un mélange de sulfater dr cuivre et de zinc. 2) Procédé d'argenture selon la revendication (I) caractérisé en ce que la préparation du stabilisateur a base de sulfate de cuivre dissoute dans l'eau distillée est mélangé à de l'acide sulfurique concentré. 3) Procédé selon la revendication (2) caractérisé en ce que 600 g de sulfate de 4) Procédé d'argenture selon la revendication (I) caractérisée en ce que la p'é' > aration du stabilisateur à base de zinc est obtenue en mélangeant 2 cuillerées a' 5) Procédé d'argenture selon l'une quelconque des revendications précédents caractérisée en ce que la préparation de sulfate de cuivre et la préparation de zinc sont projetés simultanément sur la glace.